(57)【特許請求の範囲】
【請求項１】
光源の下方に配置される支持枠に取り付けられる照明カバーのガラス繊維織物であって、
ガラス繊維束を経糸及び緯糸として模紗織で織成したガラス繊維原反の前記経糸及び前記緯糸を樹脂で目止めしてなり、
空隙率が５％以上かつ３８％以下、
前記ガラス繊維原反の重量が３００ｇ／ｍ２以上かつ４２０ｇ／ｍ２以下、
前記ガラス繊維束の番手が７５ｔｅｘ以上かつ１７０ｔｅｘ以下、
前記ガラス繊維原反を目止めする樹脂の割合が前記ガラス繊維原反全体に対して１５重量％以上かつ３５重量％以下、
前記ガラス繊維織物の通気度が３０ｃｍ３／ｃｍ２／Ｓｅｃ以上かつ２４０ｃｍ３／ｃｍ２／Ｓｅｃ以下、
であることを特徴とするガラス繊維織物。
【請求項２】
前記ガラス繊維束の経糸及び緯糸を１組３本以上で織成し、
織密度が経糸及び緯糸ともに２０本／２５ｍｍ以上かつ４０本／２５ｍｍ以下、
であることを特徴とする請求項１に記載のガラス繊維織物。
【請求項３】
前記経糸の織密度と前記緯糸の織密度とが同じであることを特徴とする請求項２に記載のガラス繊維織物。
【請求項４】
請求項１〜３の何れか一項に記載のガラス繊維織物が支持枠に取り付けられた照明カバーを有することを特徴とする照明装置。
【発明の詳細な説明】
【技術分野】
【０００１】
この発明は、光源の下方に配置される照明カバーのガラス繊維織物及びこのガラス繊維織物を用いた照明装置に関する。
【背景技術】
【０００２】
従来から、ギャラリーやエントランスなどでは、天井面に取り付けた多数の蛍光管が視認されない柔らかい面照明が望まれており、特に近年では、天井面の広範囲に亘って全面一体型照明として機能する照明装置が求められている。この要求に対し、特許文献１では、ガラス繊維織物の一方面側に樹脂シートが形成された透光性の光拡散用ガラス繊維シートを矩形状の金属製フレーム枠に張って照明カバーとした照明装置が提案されている。
【先行技術文献】
【特許文献】
【０００３】
【特許文献１】特許第４３５９９６７号公報
【発明の概要】
【発明が解決しようとする課題】
【０００４】
しかしながら、特許文献１に記載された照明装置では、光拡散ガラス繊維シートがガラス繊維織物に樹脂シートが形成されているため、照明カバーと天井との間に密閉空間が形成され、この密閉空間において光源が発する熱がこもり、蛍光管の安定器が早期に劣化するなどして光源の寿命が短くなるという問題があった。
【０００５】
そこで、本発明は、光源から発せられた熱を逃がして光源の寿命を延ばすことができるガラス繊維織物及び照明装置を提供することを目的とする。
【課題を解決するための手段】
【０００６】
本発明に係るガラス繊維織物は、光源の下方に配置される支持枠に取り付けられる照明カバーのガラス繊維織物であって、ガラス繊維束を模紗織で織成したガラス繊維原反を樹脂で目止めしてなり、空隙率が５％以上かつ３８％以下、ガラス繊維原反の重量が３００ｇ／ｍ２以上かつ４２０ｇ／ｍ２以下、ガラス繊維束の番手が７５ｔｅｘ以上かつ１７０ｔｅｘ以下、ガラス繊維原反を目止めする樹脂の割合がガラス繊維原反全体に対して１５重量％以上かつ３５重量％以下、であることを特徴とする。
【０００７】
本発明に係るガラス繊維織物によれば、ガラス繊維束を模紗織で織成すことでガラス繊維原反が通気性を有する目抜き構造となり、ガラス繊維織物の空隙率を５％以上かつ３８％以下とすることで、眩光防止機能を保持しつつ光源から発せられた熱をガラス繊維織物から適切に逃がすことができる。これにより、蛍光管の安定器などの劣化が抑制され、光源の寿命を延ばすことができる。このとき、ガラス繊維原反の重量を上記の範囲とすることで、ガラス繊維織物の空隙率を５％以上かつ３８％以下とすることができ、目止めする樹脂の割合を上記の範囲とすることで、ガラス繊維原反の目止めを確実に行いつつガラス繊維織物の空隙率を５％以上かつ３８％以下とすることができる。
【０００８】
ところで、従来のガラス繊維を用いた照明カバーは、ガラス繊維が束ねられたガラス繊維束を用いるのではなく、開繊処理を施すことにより厚さを薄くしたガラス繊維を用いることで、照明カバーとして必要な透光率を得ていた。これに対し、本発明では、番手が７５ｔｅｘ以上かつ１７０ｔｅｘ以下の開繊処理が施されていないガラス繊維束を模紗織に織成すことで、目抜き部分からは光が通過するが、ガラス繊維束の部分からは殆ど光が通過しないため、通気性を確保するだけでなく、眩光抑制機能を保持しつつ必要な透光率が得られる照明カバーを得ることができる。
【０００９】
この場合、ガラス繊維束の経糸及び緯糸を１組３本以上で織成し、織密度が経糸及び緯糸ともに２０本／２５ｍｍ以上かつ４０本／２５ｍｍ以下、であることが好ましい。
【００１０】
本発明では、光源から発せられた熱がガラス繊維織物の織目の隙間から逃げることで経糸及び緯糸のガラス繊維束は常に熱風に晒されてしまうため、通常の平織では、その熱風でガラス繊維束が散けるとともに、経方向又は緯方向からの引張力によって目ズレが生じ、照明カバーとしての美観が損なわれる。そこで、経糸及び緯糸を１組３本以上の模紗織で織成し、経糸と緯糸の織密度を２０本／２５ｍｍ以上かつ４０本／２５ｍｍ以下の範囲で同一にすることで、経糸同士及び緯糸同士が互いに均等な力で拘束し合うため、熱風に晒されてもガラス繊維束が散けるのを防止できるとともに、経方向又は緯方向からの引張力によっても目ズレが抑制され、照明カバーとしての美観を長期的に維持することができる。
【００１１】
本発明に係る照明装置は、上記何れかのガラス繊維織物が支持枠に取り付けられた照明カバーを有することを特徴とする。このように構成することで、上述したように、眩光防止機能を保持しつつ光源から発せられた熱を照明カバーのガラス繊維織物から逃がすことができるため、蛍光管の安定器などの劣化が抑制され、光源の寿命を延ばすことができる。
【発明の効果】
【００１２】
本発明によれば、光源から発せられた熱を逃がして光源の寿命を延ばすことができる。
【図面の簡単な説明】
【００１３】
【図１】実施形態に係る照明装置を示す概略斜視図である。
【図２】図１に示す照明装置の断面図である。
【図３】ガラス繊維織物の平面図である。
【発明を実施するための形態】
【００１４】
以下、図面を参照して、本発明に係るガラス繊維織物及び照明装置の好適な実施形態について詳細に説明する。なお、全図中、同一または相当部分には同一符号を付し、重複する説明を省略する。
【００１５】
図１は、実施形態に係る照明装置を示す概略斜視図である。図１に示すように、本実施形態に係る照明装置１は、ギャラリーやエントランス等の広い天井面に複数個配列されて全面一体型照明として機能するものである。
【００１６】
図２は、図１に示す照明装置の断面図である。図２に示すように、照明装置１は、天井面などに脱着可能に複数本配列された蛍光管などの光源２と、建物躯体に吊り下げられた吊下ボルト３に固定されて光源２の下方に配置された照明カバー４と、を備える。
【００１７】
照明カバー４は、吊下ボルト３に固定された開口を有する矩形の固定枠５と、ラッチ機構６により固定枠５の下方側に開閉可能に取り付けられた開口を有する矩形のフレーム枠７と、フレーム枠７に張設されて光源２から出射された光を拡散するガラス繊維織物８と、を備える。なお、固定枠５とフレーム枠７とは、略同じ形状に形成されて、例えば亜鉛メッキ鋼板やアルミ等の一般的な金属材が用いられる。
【００１８】
図３は、ガラス繊維織物の平面図である。図３に示すように、ガラス繊維織物８は、ガラス繊維束で構成される経糸９と緯糸１０とを開繊処理を施すことなく模紗織に織成した目抜き構造のガラス繊維原反を樹脂で目止めした織物であり、従来の光拡散用ガラス繊維シートのようにガラス繊維織物の一方面側に樹脂シートが形成されていない。なお、以下の説明において、原反は、フッ素樹脂で目止めされていないガラス繊維原反を示し、製品は、ガラス繊維原反がフッ素樹脂で目止めされたガラス繊維織物８を示す。
【００１９】
ガラス繊維織物８の全光線透過量は、４０％以上であることが好ましく、５０％以上であることが更に好ましい。全光線透過率は、４０％より小さいとガラス繊維織物８の発光光量が小さくなり全面一体型照明として機能が不十分となる。
【００２０】
ガラス繊維織物８を構成するガラス繊維原反の織構造は、経糸９及び緯糸１０を１組３本とした模紗織であり、経糸９を３本毎に離間するとともに緯糸１０を３本ごとに離間して織成した目抜き構造である。
【００２１】
ガラス繊維原反を構成する経糸９と緯糸１０との目止めに用いる樹脂は、防炎性を有する樹脂であれば如何なる樹脂であってもよいが、防炎性及び防汚性の観点からは、フッ素樹脂やシリコン樹脂が好ましい。ガラス繊維原反の目止めは、例えば、経糸９及び緯糸１０のガラス繊維束に樹脂を含浸させることで行ってもよく、経糸９及び緯糸１０のガラス繊維束の表面に樹脂を覆うことで行ってもよい。
【００２２】
ガラス繊維原反を樹脂で目止めしたガラス繊維織物８の空隙率は、光源２から発せられる熱を適切に逃がすために、５％以上かつ３８％以下であることが好ましく、１０％以上かつ３０％以下であることが更に好ましく、１５％以上かつ２５％以下であることが特に好ましい。空隙率は、５％より小さいと通気性が悪くなり十分に照明装置１内の熱を逃がすことができなくなり、３８％より大きいと室内から照明装置１の内部が見えすぎてしまい光源２の眩光防止機能を発揮することができなくなる。
【００２３】
ガラス繊維原反の目止めを行うフッ素樹脂の割合は、ガラス繊維原反全体に対して１５重量％以上かつ３５重量％以下であることが好ましく、２５重量％以上かつ３０重量％以下であることが更に好ましい。このフッ素樹脂の割合は、１５重量％より小さいと十分な目止めが行えなくなり、３５重量％より大きいとフッ素樹脂がガラス繊維原反の目抜き部分（間隙）を埋めてしまい５％以上の空隙率を確保することが困難になる。
【００２４】
ガラス繊維織物８の通気度は、光源２から発せられる熱を適切に逃がすために、３０ｃｍ３／ｃｍ２／Ｓｅｃ以上かつ２４０ｃｍ３／ｃｍ２／Ｓｅｃ以下であることが好ましく、６０ｃｍ３／ｃｍ２／Ｓｅｃ以上かつ２２０ｃｍ３／ｃｍ２／Ｓｅｃ以下であることが更に好ましく、７０ｃｍ３／ｃｍ２／Ｓｅｃ以上かつ２００ｃｍ３／ｃｍ２／Ｓｅｃ以下であることが特に好ましい。通気度は、３０ｃｍ３／ｃｍ２／Ｓｅｃより小さいと通気性が悪くなり十分に照明装置１内の熱を逃がすことができなくなり、２４０ｃｍ３／ｃｍ２／Ｓｅｃより大きいと室内から照明装置１の内部が見えてしまい光源２の眩光防止機能を発揮することができなくなる。
【００２５】
１ｍ２当たりの原反重量は、３００ｇ／ｍ２以上かつ４２０ｇ／ｍ２以下であることが好ましく、３１０ｇ／ｍ２以上かつ４００ｇ／ｍ２以下であることが更に好ましく、３２０ｇ／ｍ２以上かつ３８０ｇ／ｍ２以下であることが特に好ましい。また、１ｍ２当たりの製品重量は、４００ｇ／ｍ２以上かつ５５０ｇ／ｍ２以下であることが好ましく、４０５ｇ／ｍ２以上かつ５４５ｇ／ｍ２以下であることが更に好ましい。
【００２６】
ガラス繊維織物８の厚さは、０．３５ｍｍ以上かつ０．８０ｍｍ以下であることが好ましく、０．４０ｍｍ以上かつ０．７５ｍｍ以下であることが更に好ましく、０．５０ｍｍ以上かつ０．７０ｍｍ以下であることが特に好ましい。
【００２７】
経糸９と緯糸１０の織密度は、経糸９及び緯糸１０ともに、２０本／２５ｍｍ以上かつ４０本／２５ｍｍであることが好ましく、２５本／２５ｍｍ以上かつ３５本／２５ｍｍであることが更に好ましい。また、経糸９と緯糸１０の織密度は同じであることが好ましい。経糸９と緯糸１０の織密度が異なると、室内側から見たときに、見る角度によっては眩光が感じられ、また、目ずれを起こして変形しやすくなる。
【００２８】
経糸９及び緯糸１０を構成するガラス繊維束の番手は、上記の各条件によって適宜設定されるが、７５ｔｅｘ以上かつ１７０ｔｅｘ以下であることが好ましく、８５ｔｅｘ以上かつ１６０ｔｅｘ以下であることが更に好ましく、９０ｔｅｘ以上かつ１５０ｔｅｘ以下であることが特に好ましい。
【００２９】
ガラス繊維束に含まれるフィラメント（ガラス繊維）の直径は、３〜２０μｍが好ましい。このフィラメント（ガラス繊維）の組成としては、汎用の無アルカリガラス繊維（Ｅガラス）、耐酸性の含アルカリガラス繊維、高強度・高弾性率ガラス繊維（Ｓガラス、Ｔガラス）、耐アルカリ性ガラス繊維（ＡＲガラス）などが挙げられる。
【００３０】
このように、ガラス繊維束の番手を上記の範囲とし、開繊処理を施さずにフィラメント（ガラス繊維）を束ねた状態で経糸９と緯糸１０とを模紗織に織成すことで、ガラス繊維織物の厚さが０．３５ｍｍ〜０．８０ｍｍ程度と照明カバーに用いられるものとしては厚手になる。しかしながら、このガラス繊維織物８は、ガラス繊維束の部分からは殆ど光が通過せず、目抜き部分からは光が通過するため、照明カバーに好適である。
【００３１】
そして、照明カバー４は、光源２の反対側からガラス繊維織物８がフレーム枠７の外側面に巻き込まれることにより、ガラス繊維織物８がフレーム枠７における光源２と反対側の開口に張設されている。
【００３２】
このように、本実施形態に係る照明装置１によれば、ガラス繊維束を模紗織で織成すことでガラス繊維原反が通気性を有する目抜き構造となり、ガラス繊維織物８の空隙率を５％以上かつ３８％以下とすることで、眩光防止機能を保持しつつ光源から発せられた熱をガラス繊維織物から適切に逃がすことができる。これにより、蛍光管の安定器などの劣化が抑制され、光源２の寿命を延ばすことができる。このとき、ガラス繊維原反の重量を上記の範囲とすることで、ガラス繊維織物８の空隙率を５％以上かつ３８％以下とすることができ、目止めする樹脂の割合を上記の範囲とすることで、ガラス繊維原反の目止めを確実に行いつつガラス繊維織物８の空隙率を５％以上かつ３８％以下とすることができる。
【００３３】
更に、番手が７５ｔｅｘ以上かつ１７０ｔｅｘ以下の開繊処理が施されていないガラス繊維束を模紗織に織成すことで、目抜き部分からは光が通過するが、ガラス繊維束の部分からは殆ど光が通過しないため、通気性を確保するだけでなく、眩光抑制機能を保持しつつ必要な透光率が得られる照明カバー４を得ることができる。
【００３４】
更に、経糸９及び緯糸１０を１組３本の模紗織で織成し、経糸９と緯糸１０の織密度を２０本／２５ｍｍ以上かつ４０本／２５ｍｍ以下の範囲で同一にすることで、経糸同士及び緯糸同士が互いに均等な力で拘束し合うため、光源２から発せられた熱による熱風に晒されても経糸９及び緯糸１０のガラス繊維束が散けるのを防止できるとともに、経方向又は緯方向からの引張力によっても目ズレが抑制され、照明カバーとしての美観を長期的に維持することができる。
【００３５】
以上、本発明の好適な実施形態について説明したが、本発明は上記実施形態に限定されるものではなく、種々の変形が可能である。例えば、上記実施形態において、照明カバーのフレーム枠は、固定枠に着脱可能に取り付けられるものとして説明したが、光源の下方に配置されれば如何なる手段により取り付けられてもよく、例えば、建物躯体に吊り下げられた吊下ボルトに直接固定されてもよい。
【００３６】
また、上記実施形態では、製造容易性の観点からガラス繊維原反を１組３本の模紗織として説明したが、１組３本以上の模紗織であれば１組が何本であってもよい。
【実施例】
【００３７】
次に、本発明の実施例について説明する。なお、本発明は本実施例に限定されるものではない。
【００３８】
実施例として、開口を有する矩形のフレーム枠に下記条件のガラス繊維織物を張設した照明カバーを製作した。このガラス繊維織物は、ガラス繊維束の経糸と緯糸とを１組３本の模紗織で織成したガラス繊維原反をフッ素樹脂で目止めしたものであり、ガラス繊維束の番手が１３７．５ｔｅｘ、経糸及び緯糸の織密度がともに３２．５本／２５ｍｍ、原反重量が３５０ｇ／ｍ２、樹脂比率がガラス繊維原反全体に対して２７．８％、空隙率が１７％、通気度が１８０ｃｍ３／ｃｍ２／Ｓｅｃである。そして、照明装置内における熱のこもり状況を観察した。
【００３９】
比較例として、開口を有する矩形のフレーム枠に従来の光拡散用ガラス繊維シート（日東紡績株式会社製のライトシェードに用いられている光拡散用ガラス繊維シートＷ１８００Ｇ−２１３）を張設した照明カバーを製作した。この光拡散用ガラス繊維シートは、ガラス繊維束の経糸と緯糸とを平織で織成したガラス繊維原反をフッ素樹脂で目止めし、更に目止めしたガラス繊維原反の一方面側にフッ素樹脂の樹脂シートを形成したものであり、ガラス繊維束の番手が６８．７ｔｅｘ、経糸の織密度が４４本／２５ｍｍ、緯糸の織密度が３３本／２５ｍｍ、原反重量が２１５ｇ／ｍ２、樹脂比率がガラス繊維原反全体に対して４１．９％、空隙率が０．９％、通気度が０．９ｃｍ３／ｃｍ２／Ｓｅｃである。そして、照明装置内における熱のこもり状況を観察した。
【００４０】
観察の結果、比較例は、照明装置内に熱がこもってしまったのに対し、実施例は、照明装置内に熱がこもらず、適切に照明装置１が換気されて熱がこもらなかったことが確認され、更に、光源からの光がぎらつく眩光も感じられなかった。
【符号の説明】
【００４１】
１…照明装置、２…光源、３…吊下ボルト、４…照明カバー、５…固定枠、６…ラッチ機構、７…フレーム枠（支持枠）、８…ガラス繊維織物、９…経糸、１０…緯糸。
【図１】
0005703765.tif 000002
【図２】
0005703765.tif 000003
【図３】
0005703765.tif 000004